Способ получения добавки для бетонной смеси
METHOD FOR PRODUCING AN ADDITIVE FOR A CONCRETE MIX

Изобретение относится к промышленности строительных материалов и может быть использовано в технологии получения биодобавки к цементным бетонам.
Известен способ получения пластифицирующей добавки путем разделения лигносульфонатов на фракции различной молекулярной массы (см. Батраков В.Г. Модифицированные бетоны. М: Стройиздат, 1990, с. 235). Однако получаемый при данном способе продукт отличается нестабильностью свойств.
7
8
Так же известен способ получения добавки путем обработки 0,5-5%-ного водного раствора мелассы на основе углеводородов микроорганизмами Bacillus species с концентрацией 10-10 клеток/мл с последующим выдерживанием полученного раствора при 15-35°С в течение 3-7 суток (см. авторское свидетельство СССР 1724632, кл. С04В 24/02, 1992). Однако в данном способе в качестве питательной среды используется водный раствор мелассы, характеризуемый непостоянством состава, что усложняет процесс и увеличивает время его осуществления.
Наиболее близким технологическим решением к заявляемому является получение биодобавок из бактерий вида Bacillussubtilis, Sporosarcinapasteuriie, Sporosarcinapasteurii, инкорпорируемых с применением пемзы и цеолита (Самовосстанавливающиеся бетоны, модифицированные микробиологической добавкой: диссертация … кандидата технических наук: 05.23.05 / Аль Дулайми Салман Давуд Салман; [Место защиты: Российский университет транспорта]. - Москва, 2019. - 310 с.: ил.). Однако, при использовании данных биологических добавок период набора прочности цементных растворов составлял 90 дней, что является большим промежутком времени по сравнению с предлагаемой композицией.
Технический эффект заключается в повышении подвижности бетонной смеси и прочности бетона и сокращении времени твердения бетона.
Сущность изобретения заключается в том, что в способе получения добавки для бетонной смеси путем предварительного культивирования на синтетической питательной среде Кристенсена с добавкой мочевины в течение 24-48 ч при температуре 28-40°С в качалочном режиме (140-160 об/мин) получают бактерии вида В. Pseudofirmus, затем их иммобилизуют путем центрифугирования с применением 3 г смеси лактат кальция: хлорид кальция: микрокремнеземом (1:0,5:1,5 г) и 1 мл гексаметафосфата натрия (0,01% раствор) в течение 5-7 минут.
Пример способа получения биодобавки для бетонной смеси. Был взят следующий известный состав питательной синтетической среды Кристенсена с добавкой мочевины (Справочник по микробиологическим и вирусологическим методам исследования, под ред. М. О. Биргера, М, 1973):
калия хлорид -
,1 г;
магния сульфат -
0,1 г;
калия фосфат однозамещенный -
1,0 г;
натрия фосфат двузамещенный -
2,5 г;
аммония хлорид -
0,5 г;
соль Мора -
0,01 г;
парааминобензойная кислота -
0,05 г;
пептон -
1 г;
индикатор - феноловый красный,
0,012 г.
мочевина -
20 г
апирогенная вода (вода для инъекций) -
100 г.
Перед засевом приготовленную питательную среду с добавкой мочевины стерилизуют в температурной режиме 105°С в течение 20 мин, при 117°С - 10 мин.
10
Для получения культуральной жидкости В. Pseudofirmus, бактериальную культуру выращивают в колбе с питательной средой в качалочном режиме (140-160 об/мин). Засев питательной среды производят из расчета: на 100 мл среды одна пробирка с посевным материалом. Длительность периода культивирования составляет 24 - 48 ч при температуре 28 - 40°С. Далее бактериальную культуру иммобилизуют путем центрифугирования с 3 г смеси лактат кальция: хлорид кальция: микрокремнеземом (1:0,5:1,5 г) и 1 мл гексаметафосфата натрия (0,01% раствор) в течение 5-7 минут. После этого культуральная жидкость готова к использованию в качестве добавки в цементные бетоны. Концентрация биоклеток в готовой добавке составляет не менее 10 кл./мл.
Пример 1. Добавку вводят в воду затворения для приготовления бетонной смеси состава: цемент М400: песок = 1:2,8 при водоцементном отношении, равном 0,7. Бетонная смесь указанного состава без добавки имеет подвижность 6 см, измеренную по осадке стандартного конуса. При введении биодобавки в количестве 0,2 мас. % цемента (в пересчете на сухое вещество) ее подвижность возрастает до 8 см. Из бетонной смеси формуют образцы, которые твердели в нормальных условиях 28 суток. По истечении этого времени определяли прочность бетона при сжатии. Результаты испытаний приведены в табл.1.
Пример 2. Добавку вводят в воду затворения для приготовления бетонной смеси состава: цемент М400: песок = 1:2,8 при водоцементном отношении, равном 0,7. При введении биодобавки в количестве 0,3 мас. % цемента (в пересчете на сухое вещество) ее подвижность возрастает до 9,5 см. Из бетонной смеси формуют образцы, которые твердели в нормальных условиях 28 суток. По истечении этого времени определяли прочность бетона при сжатии. Результаты испытаний приведены в табл.1.
Пример 3. Добавку вводят в воду затворения для приготовления бетонной смеси состава: цемент М400: песок = 1:2,8 при водоцементном отношении, равном 0,7. При введении биодобавки в количестве 0,34 мас. % цемента (в пересчете на сухое вещество) ее подвижность возрастает до 9,5 см. Из бетонной смеси формуют образцы, которые твердели в нормальных условиях 28 суток. По истечении этого времени определяли прочность бетона при сжатии. Результаты испытаний приведены в табл.1.
Пример 4. Добавку вводят в воду затворения для приготовления бетонной смеси состава: цемент М500: песок = 1:2,8 при водоцементном отношении, равном 0,7. Бетонная смесь указанного состава без добавки имеет подвижность 8,5 см, измеренную по осадке стандартного конуса. При введении биодобавки в количестве 0,2 мас. % цемента (в пересчете на сухое вещество) ее подвижность возрастает до 9,0 см. Из бетонной смеси формуют образцы, которые твердели в нормальных условиях 28 суток. По истечении этого времени определяли прочность бетона при сжатии. Результаты испытаний приведены в табл.2.
Пример 5. Добавку вводят в воду затворения для приготовления бетонной смеси состава: цемент М500: песок = 1:2,8 при водоцементном отношении, равном 0,7. Б. При введении биодобавки в количестве 0,3 мас. % цемента (в пересчете на сухое вещество) ее подвижность возрастает до 10 см. Из бетонной смеси формуют образцы, которые твердели в нормальных условиях 28 суток. По истечении этого времени определяли прочность бетона при сжатии. Результаты испытаний приведены в табл.1.
Пример 6. Добавку вводят в воду затворения для приготовления бетонной смеси состава: цемент М500: песок = 1:2,8 при водоцементном отношении, равном 0,7. При введении биодобавки в количестве 0,4 мас. % цемента (в пересчете на сухое вещество) ее подвижность возрастает до 10 см. Из бетонной смеси формуют образцы, которые твердели в нормальных условиях 28 суток. По истечении этого времени определяли прочность бетона при сжатии. Результаты испытаний приведены в табл.1.
Состав бетонной смеси с добавкой и свойства получаемого бетона приведены в таблице 1.